FR 2853321 A1 20041008 FR 0304153 A 20030403 Composition réticulable pour électrolyte de batterie Le domaine de la présente invention concerne le domaine des batteries et 5 des électrolytes polymères pour batteries et plus particulièrement le domaine des batteries au lithium. Plus précisément, la présente invention a pour objet une nouvelle composition polymérisable et/ou réticulable pour électrolyte de batterie, un nouvel électrolyte polymère obtenu par polymérisation et/ou réticulation de cette nouvelle 10 composition ainsi qu'une nouvelle batterie polymère. Historiquement, les batteries au plomb ont été les plus couramment utilisées. Cependant, la technologie au plomb avait de nombreux inconvénients liés au poids des batteries, à la fragilité en cours de fonctionnement ainsi qu'à l'utilisation d'un liquide corrosif. Ceci a conduit au développement de batteries 15 alcalines dont les électrodes étaient soit à base de nickel et de cadmium (batteries nickel-cadmium), soit à base d'oxyde de nickel et de zinc (batteries zinc-nickel), soit à base d'oxyde d'argent couplé à du zinc, du cadmium ou du fer (batteries à l'oxyde d'argent). Toutes ces technologies utilisent une solution de potasse comme électrolyte et présentent comme inconvénient majeur une densité 20 d'énergie massique faible au regard des besoins liés au développement des équipements portables. C'est ainsi que les fabricants ont développés une nouvelle filière basée sur des batteries au lithium utilisant une électrode négative à base de lithium métallique (d'o l'appellation batterie " lithium-métal "). Cependant, les problèmes liés à une mauvaise reconstitution de l'électrode 25 négative de lithium au cours des charges successives a vite débouchés sur un nouveau type d'électrode négative à base de carbone, utilisé comme composé d'insertion du lithium (d'o l'appellation batterie " lithium-ion "). Pour les batteries au lithium, le principe de fonctionnement se résume de la manière suivante: Au cours de la charge électrochimique, les ions de métal de transition du matériau d'électrode positive sont oxydés, ce qui induit la désintercalation du lithium. La circulation des électrons est imposée dans le circuit extérieur et une quantité équivalente molaire d'ions lithium traversent l'électrolyte qui est un conducteur ionique et isolant électronique. Ceci permet l'intercalation du lithium à 35 l'électrode négative. Lors de la décharge de la batterie, c'est-à-dire en cours d'utilisation, c'est le phénomène inverse qui s'opère spontanément. Dans les batteries, le conducteur ionique ou électrolyte, qui sépare les électrodes, est un élément clé. D'une part, son état, liquide, solide ou gélifié affecte la sûreté du système et d'autre part, sa conductivité détermine la gamme de température de fonctionnement. Des électrolytes liquides à base de carbonates sont couramment utilisés. Cependant, ils ne présentent pas les conditions optimums de sécurité liées à la manipulation d'un liquide corrosif. En 5 effet, ce type de batterie peut- être le siège d'incidents tels qu'un emballement thermique conduisant à la formation de gaz, augmentant ainsi la pression interne de la batterie et le risque d'explosion. C'est pour cette raison que des normes strictes de sécurité imposent aux fabricants l'usage de boîtiers sophistiqués, augmentant ainsi le prix de revient d'une unité. 10 Afin de palier à cet inconvénient majeur, l'industrie des batteries a développé une nouvelle technologie basée sur des électrolytes polymères solides à anode de lithium, d'o l'appellation de " batterie lithium-polymère ". Du fait de son caractère solide et sous forme de film, ce nouveau type 15 d'électrolyte permet le développement de batterie plus sûre et ayant une grande variété de formes. La faible épaisseur des films constitués permet une augmentation du rendement énergétique à faible densité de courant. L'un des premiers " polymères secs " étudié a été le polyoxyéthylène pour des applications de transport. Cependant, l'un des inconvénients de ce type de 20 polymère est lié à une faible conductivité pour une utilisation à température ambiante et à fortiori aux basses températures. C'est donc un des inconvénients majeurs qui devient critique pour une utilisation de ces batteries dans des conditions extrêmes comme par exemple pour les batteries de satellites géostationnaires en cours de fonctionnement dans l'espace. Les professionnels concernés ont donc cherché à mettre au point de nouveaux électrolytes polymères. A titre illustratif, la demande international W02000/25323 décrit une composition réticulable pour former un électrolytes polymère de batterie comprenant un polysiloxane constitué de groupements polyoxyéthylènes ou de groupements carbonates cycliques ayant au moins deux 30 SiH réactifs, un réticulant ayant au moins deux groupements réactifs de type alcényle, un catalyseur d'hydrosilylation et un sel électrolyte. Cette composition est réticulée thermiquement par chauffage entre 70 et 1000C pendant une durée d'environ 6 heures pour obtenir un polymère électrolyte. Les inconvénients majeurs de ce type de préparation sont liés au prix de revient élevé des matières 35 premières, notamment dans le cas des huiles vinylées associées à des huiles à fonctions SiH ce qui est un frein à une application industrielle. Les industries du domaine technique considéré sont donc dans l'attente de nouvelles compositions pour électrolyte de batterie permettant d'obtenir des polymères électrolytes ayant des niveaux suffisants de conductivité dans une gamme de température adaptée allant de -20 à +80'C et des électrolytes polymères utilisant des matières premières à prix de revient le plus bas possible. L'objectif principal de la présente invention est donc de proposer une nouvelle composition polymérisable et/ou réticulable pour électrolyte polymère de batterie permettant d'obtenir des polymères électrolytes ayant des niveaux 10 suffisants de conductivité pour une utilisation dans une gamme de température adaptée allant de -200 à +800C. Un autre objectif de la présente invention est de fournir de nouvelles compositions pour électrolyte polymère de batterie polymérisable et/ou réticulable dont les composants sont des matières premières à prix de revient le plus bas 15 possible, en l'occurrence à des prix de revient inférieurs aux compositions de l'art antérieur utilisant des compositions à base d'huiles vinylées associées à des huiles à fonctions SiH. L'invention vise également l'obtention d'un électrolyte polymère solide par polymérisation et/ou réticulation de la composition selon l'invention. L'invention a aussi pour but de fournir une batterie polymère et plus particulièrement une batterie lithium polymère. Ces objectifs parmi d'autres sont atteints par la présente invention qui concerne une composition polymérisable et/ou réticulable par déshydrogéno25 condensation pour électrolyte de batterie comprenant: a) au moins un organohydrogénopolysiloxane (POS) (A) ayant, par molécule, au moins 2 atomes d'hydrogène directement liés aux atomes de silicium; b) au moins un organohydroxypolysiloxane (POS) (B) ayant, par molécule, 30 au moins 2 groupements -OH directement liés aux atomes de silicium; c) une quantité efficace d'au moins un catalyseur de déshydrogénocondensation (C) ; et d) au moins un sel électrolyte (D); avec comme condition supplémentaire que le POS (A) et/ou le POS (B) comporte(nt) par molécule au moins un motifs siloxyle comprenant au moins un groupement directement lié à un atome de silicium comprenant une fonction éther de polyoxyalkylène (Poa); Selon une première variante, I'invention concerne une composition polymérisable et/ou réticulable par déshydrogénocondensation pour électrolyte de batterie comprenant: a) au moins un organohydrogénopolysiloxane (POS) (A) ayant, par 5 molécule, au moins 2 atomes d'hydrogène directement liés aux atomes de silicium et au moins un groupement directement lié à un atome de silicium comprenant une fonction éther de polyoxyalkylène (Poa); b) au moins un organohydroxypolysiloxane (POS) (B) ayant, par molécule, au moins 2 groupements -OH directement liés aux atomes de silicium, c) une quantité efficace d'au moins un catalyseur de déshydrogénocondensation (C); et d) au moins un sel électrolyte (D). L'expression " composition polymérisable et/ou réticulable par 15 déshydrogéno-condensation " signifie que la composition selon l'invention a une aptitude à polymériser et/ou réticuler par une réaction de déshydrogénocondensation. Les motifs réactifs concernés de la composition sont d'une part les polyorganosiloxanes (ou POS) à motifs SiH et d'autre part les POS à motifs SiOH. La déshydrogéno-condensation entre ces motifs réactifs silicones conduit à la 20 formation de liaisons -Si-O-Si- conduisant à la formation de réseaux et à la libération d'hydrogène gazeux. De manière préférée, la fonction éther de polyoxyalkylène (Poa) du (POS) (A) est de type éther de polyoxyéthylène et/ou éther de polyoxypropylène. Plus particulièrement, le (POS) (A) est un copolymère essentiellement 25 linéaire statistique, séquencé ou à bloc, de formule générale moyenne (I) suivante: R R R R I R" -S---SSi -- -SO - --Si-O --St- R R R _ H Z R Poa et pouvant éventuellement comporter des motifs de formule RSiO3/2 (T) (le % de motifs T maximum sera déterminé de manière à ce que la composition reste 30 sous une forme liquide), formule dans laquelle: - les symboles R', identiques ou différents entre eux, représentent chacun un radical comprenant de 2 à 50 atomes de carbone; - les symboles R et R", identiques ou différents entre eux, représentent chacun - un hydrogène, un radical alkyle linéaire ou ramifié contenant 1 à 8 atomes de carbone, éventuellement substitué par au moins un halogène, de préférence le fluor, les radicaux alkyle étant de préférence méthyle, éthyle, propyle, octyle et 3,3,3-trifluoropropyle, - un radical cycloalkyle contenant entre 5 et 8 atomes de carbone cycliques, éventuellement substitué, - un radical aryle contenant entre 6 et 12 atomes de carbone, éventuellement substitué, ou une partie aralkyle ayant une partie alkyle contenant entre 5 et 14 atomes 10 de carbone et une partie aryle contenant entre 6 et 12 atomes de carbone, substituée éventuellement sur la partie aryle par des halogènes, des alkyles et/ou des alcoxyles contenant 1 à 3 atomes de carbone, - les symboles Z, identiques ou différents entre eux, représentent chacun un radical hydroxyle ou alkoxyle, - les symboles Poa, identiques ou différents entre eux, représentent chacun des groupements de type éther de polyoxyalkylène, de préférence éther de polyoxyéthylène et/ou éther de polyoxypropylène; - m est un nombre entier ou fractionnaire supérieur ou égal à 0; - n est un nombre entier ou fractionnaire supérieur ou égal à 2 et éventuellement 20 peut-être égal à 0 avec comme condition que lorsque n est égal à 0 alors les deux groupements R" sont des atomes d'hydrogène; o est un nombre entier ou fractionnaire supérieur ou égal à 1, et - q est un nombre entier ou fractionnaire supérieur ou égal à 0. De manière préférentielle, m et n sont compris entre 2 et 200; o est compris entre 1 et 50 et q est compris entre 0 et 10. En particulier, les groupements éther de polyoxyalkylène (-R'-Poa) sont choisis parmi les groupements suivants: -(CH2)3-0-(CH2CH2-O)m-CH3; -(CH2)2-0-(CH2CH2-O)m-CH3; -(CH2)3-O-(CH(CH3)-CH2-O)m-CH3 et -(CH2)2-O-(CH(CH3)-CH2-O)m-CH3, avec m Selon un mode particulier, le (POS) (B) est un copolymère essentiellement linéaire statistique, séquencé ou à bloc, de formule générale moyenne (Il) suivante: R,2 R,2 R,2 R,2 (Il) 2 - X' 1 Y' et pouvant éventuellement comporter des motifs de formule RSiO3/2 (T), formule dans laquelle: - x' est un nombre entier ou fractionnaire supérieur ou égal à 2 et pouvant éventuellement être égal à 0; préférentiellement compris entre 2 et 200 et encore plus préférentiellement compris entre 2 et 50. - y' est un nombre entier ou fractionnaire variant entre 0 et 200; préférentiellement entre 1 et 200 et encore plus préférentiellement entre 1 et 10 50. - les symboles R'2 et R"2, identiques ou différents entre eux, représentent chacun: un radical alkyle linéaire ou ramifié contenant I à 8 atomes de carbone, éventuellement substitué par au moins un halogène, de préférence le 15 fluor, les radicaux alkyle étant de préférence méthyle, éthyle, propyle, octyle et 3,3,3-trifluoropropyle, un radical cycloalkyle contenant entre 5 et 8 atomes de carbone cycliques, éventuellement substitué, un radical aryle contenant entre 6 et 12 atomes de carbone 20 éventuellement substitué, et/ou une partie aralkyle ayant une partie alkyle contenant entre 5 et 14 atomes de carbone et une partie aryle contenant entre 6 et 12 atomes de carbone, substituée éventuellement sur la partie aryle, avec comme condition que lorsque x' = 0 alors les deux groupements R"2 25 correspondent à -OH. De préférence, au moins 80 % en nombre des groupes R'2 sont des groupes méthyles liés directement aux atomes de silicium. Dans le cadre de la présente invention, on préfère plus spécialement utiliser les POS (B) de type oE,co-bis 30 (hydroxy)polydiméthylsiloxane de formule générale moyenne (Ill) suivante: CH3 CH3l CH3 HO-Si- OSi--1OSi-OH CH3 CH3 CH3 (1I1) avec f supérieur ou égal à 0, de préférence 0 Par quantité efficace d'au moins un catalyseur de déshydrogéno5 condensation (C), on entend, au sens de l'invention, la quantité suffisante pour amorcer la polymérisation ou réticulation. Cette quantité doit être la plus faible possible afin de permettre une meilleure conservation dans le temps de la composition. Des concentrations utiles en catalyseur se situent entre 1.10-6 et 5, de préférence entre 1.10-6 et 1.10-2 parties en poids de la matière sèche en 10 polymère organosiloxane à faire réagir. Tout catalyseur susceptible d'initier une réaction de déshydrogénocondensation pourra convenir. Par exemple, on peut utiliser un complexe du rhodium (RhCI3 [(C8H17)2S]3) cité dans le brevet américain US-B-4,262,107, un complexe du platine tel que le catalyseur de Karstedt, les catalyseurs métalliques 15 à base de platine, de rhodium, de palladium, de plutonium ou d'iridium. Comme catalyseur à base d'iridium on peut citer les composés suivants: Ir Cl (CO) (TPP)2, Ir (CO)2 (acac) ; Ir H(CI)2 (TPP)3;[lr Cl (Cyclooctène)2]2 Ir l(CO)(TPP)2 et Ir H(CO)(TPP)3 formules dans lesquelles TPP signifie un groupement triphénylphosphine et acac un groupement acétylacétonate. On peut aussi utiliser des catalyseurs d'alkali, d'amines, de nickel colloïdale ou le dilaurate de dibutylétain (voir l'ouvrage de NOLL " Chemistry and technology of silicones ", page 205, Academic Press, 1968 2ème édition). D'autres catalyseurs tels que des dérivés de bore de type tris (pentafluorophényl)borane sont décrits dans la demande de brevet français 25 FR-A-2 806 930. De manière préférée, le catalyseur de déshydrogéno-condensation (C) est choisi parmi le groupe constitué des composés suivants: le dilaurate de dibutylétain, le catalyseur de Karstedt et le catalyseur d'iridium (complexe de Vaska) de formule (IV) suivante: 30 Ir C1 (C) ( )2 (IV) Selon un mode particulier de l'invention, lorsque le catalyseur de 5 déshydrogéno-condensation (C) est à base d'étain ou de platine, les proportions des POS (A) et POS (B) sont déterminées de manière à ce que le ratio: ri= nombre de SiH du POS (A) / nombre de SiOH du POS (B) soit compris entre 0,5 et 5 et de préférence entre 0,9 et 2,1. Selon une caractéristique remarquable de l'invention, le sel électrolyte (D) est constitué: - d'un cation choisi parmi le groupe constitué par les entités suivantes: les cations métalliques, les ions ammoniums, les ions amidiniums et les ions guanidiums; et - d'un anion choisi parmi le groupe constitué par les entités suivantes: les ions chlorures, les ions bromures, les ions iodures, les ions perchlorates, les ions thyocyanates, les ions tétrafluoroborates, les ions nitrates, AsF6-, PF6-, les ions stéarylsulfonates, les ions trifluorométhanesulfonates, les ions octylsulfonates, les ions dodécylbenzènesulfonates, R4SO3-, (R4S02) 20 (R5SO2)N- et (R4S02) (R5SO2) (R6SO2)C-, dans chaque formule les radicaux R4, R5 et R6 sont identiques ou différents et représentent des groupements électro-attracteurs. D'une manière avantageuse, les radicaux R4, R5 et R6 sont choisis parmi des groupements électro-attracteurs de type perfluoroaryle ou perfluoroalkyle 25 comprenant de 1 à 6 atomes de carbone. Selon une variante de l'invention, le sel électrolyte (D) comprend un cation métallique choisi parmi les métaux alcalins et alcalino-terreux des groupes 1 et 2 de la classification périodique [Chem. & Eng. News, vol 63, n 5, 26 du 4 Février 1985]. En particulier, le cation métallique est soit de type lithium soit choisi parmi les métaux de transition, par exemple le manganèse, le fer, le cobalt, le nickel, le cuivre, le zinc, le calcium, le manganèse ou l'argent. Les sels électrolytes de type lithium utiles selon l'invention peuvent être choisis parmi le groupe constitué par les composés suivants: LiCIO4, LiBF4, LiPF6, LiAsF6, LiCF3SO3, LiN(CF3SO2)2, Li(C2F5SO2)2 et un mélange de ces composés. D'une manière préférentielle, la quantité de sel électrolyte de lithium de la composition est définie de façon à ce que le ratio molaire O/Li soit compris entre 10 15 et 40, préférentiellement entre 10 et 30 et encore plus préférentiellement compris entre 20 et 25. Bien que l'électrolyte selon l'invention soit un polymère solide après réticulation et/ou polymérisation, I'enseignement de l'invention ne se limite pas au 15 seul solide. En effet, on peut adjoindre à la composition un électrolyte organique (E) afin d'obtenir après réticulation et/ou polymérisation une forme liquide ou gélifiée. Le choix se portera de préférence sur les composés choisis parmi le groupe constitué du carbonate de propylène, carbonate d'éthylène, carbonate de diéthyle, carbonate de diméthyle, carbonate d'éthylméthyle, y-butyrolactone, 1,320 dioxolane, diméthoxyéthane, tétrahydrofurane, diméthyl sulfoxide et polyéthylène glycol diméthyléther. L'invention concerne également un électrolyte polymère pour batterie obtenu par polymérisation et/ou réticulation par voie de déshydrogénocondensation de la 25 composition polymérisable et/ou réticulable selon l'invention décrite ci-dessus. Ladite déshydrogéno-condensation peut être éventuellement initiée par thermoactivation du catalyseur (C). Suivant le type de catalyseur utilisé pour initier la réaction, il peut être nécessaire de chauffer le milieu réactionnel à des températures supérieures à 65 C. On utilisera de préférence des températures 30 comprises entre 70 et 130 C. Le catalyseur (C) peut être mis en oeuvre tel quel ou en solution dans un solvant. Les solvants utilisables pour les catalyseurs sont très nombreux et variés et sont choisis selon le catalyseur utilisé et les autres constituants de la composition ainsi préparée. En général, les solvants peuvent être des alcools, des esters, des éthers, des cétones, l'eau à l'état de traces et les 35 carbonates. Les alcools couramment employés sont le para-tolyl-éthanol, I'isopropylbenzyl-alcool, I'alcool benzylique, le méthanol, l'éthanol, le propanol, I'isopropanol et le butanol. Les éthers communément utilisés sont le méthoxy-2-éthanol, l'éthoxy-2-éthanol, le diéthylène-glycol, di-nbutyléther. Les esters usuels sont le dibutylmaléate, diméthyléthylmalonate, salicylate de méthyle, dioctyladipate, tartrate de butyle, lactate d'éthyle, lactate de n-butyle, lactate d'isopropyle. D'autres solvants utilisables entrant dans les autres catégories de solvants citées 5 ci-dessus sont l'acétonitrile, le benzonitrile, l'acétone, le cyclohexanone, le toluène et le tétrahydrofurane. La durée de réaction requise varie en fonction du type de catalyseur et la température utilisée pour la réaction. La composition selon l'invention peut aussi comprendre des agents de renfort afin d'améliorer les propriétés mécaniques de l'électrolyte polymère obtenu après polymérisation et/ou réticulation. Par exemple, la composition selon l'invention pourra éventuellement comprendre de la silice traitée, de l'alumine traitée ou des résines polyorganosiloxanes. Un autre objet de l'invention est une batterie comprenant l'électrolyte polymère obtenu par polymérisation et/ou réticulation décrit ci-dessus, placé entre une anode et une cathode. D'une manière avantageuse, au moins un des constituants de la cathode est choisi parmi le groupe constitué des entités suivantes: lithium métallique, alliages de lithium, matériaux inorganiques comprenant des insertions de lithium et matériaux carbonatés comprenant des insertions de lithium. L'application de ces batteries est particulièrement adaptée pour les domaines de stockage de l'électricité suivants: les alimentations de secours pour 25 les systèmes industriels et de télécommunication, les alimentations secondaires des équipements portables, les batteries pour applications satellites géostationnaires et les batteries pour véhicule électrique et hybride Les exemples suivants sont donnés à titre illustratif et ils ne peuvent être considérés comme une limite de la portée de l'invention. 30 EXEMPLES Exemple 1: Préparation des organohydro.énopolysiloxanes fonctionalisés par des groupements éther de polyoxyéthylènes POS (Al), POS (A2) et POS (A3): a) POS (AI) - schéma réactionnel: M-D1D.WDRp T(OID-Tr-M 23 HI 50 + 0 toluène 23 Il J O avec R = (CH2)3-(O-CH2-CH2),,-OCH3 MD23D'SM s Mode opératoire: M = (CH3)3SiOI/2; D = (CH3)2SiO2/2, D'= (CH3)SiHO2/2; DR = (CH3)Si(R)02/2 T(OH) = (CH3)Si(OH)02/2; T = (CH3)SiO3/2; avec R = (CH2)3-(O-CH2-CH2)x- OCH3. 10 Dans un réacteur de 1L muni d'une agitation de type impeller, d'un réfrigérant suivi d'un bulleur et d'une contre pâle (contenant la sonde de température), dans le pied de réacteur sont chargés 108,08 g de toluène et 7,00 g de Platine sur noir (soit 250 ppm par rapport à la masse réactionnelle). Le milieu 15 réactionnel est ensuite porté à 800C. Une coulée de l'huile silicone MD23D'50M (159g soit 1,75 mole SiH) et de l'allyloxypolyéther (309g soit 0,73 mole) est alors réalisée en 2 heures à l'aide d'une ampoule de coulée contenant les deux produits ainsi que 106,6g de toluène. Cette réaction est effectuée à environ 80 C sous ciel d'azote et sous 20 agitation mécanique. La réaction est considérée comme terminée quand le taux de transformation des SiH souhaité (40%) est atteint, le chauffage et l'agitation sont alors arrêtés. Une filtration est ensuite réalisée dans un filtre en aluminium équipée d'une membrane en cellulose recouverte de terre diatomée sous pression d'azote. 25 Après élimination des volatils sous pression réduite (environ 5 mBars) et à 150 C, une quantité de 322,36g est obtenue. Le produit obtenu POS (AI) a une répartition de masse en nombre Mn pst = 1050, de masse en poids Mw pst = 5190 et sa structure est la suivante: M-D'm-DnDRp-T(OH)q-Tr-M avec R = (CH2)3-(O-CH2-CH2)x-OCH3 m n p q r x %mol OEgreffé POS (AI) 22,4 23,5 20 2 8,8 8 78 b) POS (A2) - schéma réactionnel -0 S 4i- O O-I}-[io-i i- + t PnI M-D' mDi-DRpT(OH)q-TrM HI- 17 I toluène I I 4011 17' 4/ avec R = (CH2)3-(O-CH2-CH2)X-OCH3 MD4oD'17M 1 o,5 Mode opératoire Dans un réacteur de 1 L muni d'une agitation de type impeller, d'un réfrigérant suivi d'un bulleur et d'une contre pâle (contenant la sonde de température), sont chargés dans le réacteur 249,9g de toluène et 2g de Platine sur noir (soit 100ppm par rapport à la masse réactionnelle). Le milieu réactionnel est ensuite porté à 80 C. Une co-coulée de l'huile silicone (250,3g soit 1,03 mole de SiH) et de l'allyloxypolyéther (200,2g soit 0,37 mole) est alors réalisée en 2 heures à l'aide de pompe péristaltiques. Cette réaction est effectuée à environ 80 C sous ciel d'azote et sous agitation mécanique. La synthèse est considérée comme terminée lorsque le taux de transformation des SiH souhaité (33%) est atteint, le 15 chauffage et l'agitation sont alors arrêtés. Une filtration est alors réalisée dans un filtre en aluminium équipée d'une membrane en cellulose recouverte de primisil sous pression d'azote. Puis les volatils sont éliminés par distillation sous pression réduite (environ 5 mBar) et à 150 C. On obtient une masse de 605,4 g de POS (A2) contenant encore du 20 toluène. La répartition des masses de ce produit est la suivante: Mn pst = 4950, Mw pst = 11500. La structure déterminée par RMN est la suivante pour le POS (A2): M-D'm-Dn-DRp-T(OH)q-Tr-M avec R = (CH2)3-(O-CH2-CH2)x-OCH3 25 m n p q r x %mol greffé POS(A2) 9,7 46,6 6, 1 1,4 0 10,5 84 c! POS (A3) - schéma réactionnel: -1-E- t--i->1- + e r -s-otAiodAoPtinoir I | tolu e ll I 1 23HI 501 ' 23 H 30S 20 hCD23D',oM20 Mode opératoire: Dans un réacteur de 2L muni d'une agitation de type impeller, d'un réfrigérant suivi d'un bulleur et d'une contre pâle (contenant la sonde de température), sont ajoutés dans le réacteur 398,2g de xylène et 6,03g de Platine sur noir (soit 125 ppm par rapport à la masse réactionnelle). Le milieu réactionnel est ensuite porté à 80 C. Une co-coulée de l'huile silicone (287,3g soit 2,93 moles SiH) et de l'allyloxypolyéther (502,1g soit 1,18 mole) est alors réalisée en 2 heures à l'aide de pompe péristaltiques. Cette réaction est effectuée à environ 80'C sous ciel d'azote et sous agitation mécanique. La réaction est terminée lorsque le taux de transformation des SiH souhaité (40%) 15 est atteint, le chauffage et l'agitation sont alors arrêtés. Le produit est filtré sur un filtre en aluminium équipée d'une membrane en cellulose recouverte de terre diatomée sous pression d'azote. L'élimination des volatils est effectuée par distillation sous pression réduite (environ 5 mBars) et à 150 C. La quantité de produit POS (A3) obtenu est de 665,4 g et la répartition des masses est la 20 suivante: | Mn pst | 1840 r Mw pst | 3670 Exemple 2: préparation de l'électrolyte polymère L'huile POS (B1) utilisée dans les compositions des exemples est la suivante: CH3 CH31 CH3 /1/ I HO- Si IOSi-- I- OSiOH I IlI CH3 CH CH3 POS (B1) avec f=4. On prépare les compositions selon l'invention en mélangeant au moyen d'une turbine: a) 10 g d'un POS (A) préparé selon l'exemple 1, b) une quantité variable de sel LiTFSi (LiTFSI = lithium bistrifluorométhanesulfonamide); c) une quantité variable d'une huile POS (B1), et d) 0,1 g de dilaurate de dibutylétain. Le mélange est porté à 70 C et cette température est maintenue pendant 16h de manière à permettre la réticulation. Après refroidissement, l'électrolyte polymère sous forme de film est récupéré. Les quantités exactes des différents composants sont consignées dans le Tableau 1 suivant: 20 Tableau 1. Electrolyte polymère préparé Quantité (g) de LiTFSi Quantité (g) de POS à partir de: (B1) POS (A1) = Electrolyte El 1,40 2,47 POS (A2) = Electrolyte E2 1,47 3 POS (A3) = Electrolyte E2 1,68 3 Exemple 3: Mesure de la conductivité ionique. Les mesures de conductivité ionique des 3 électrolytes El, E2 et E3 ainsi que leurs évolutions avec la température ont été réalisées via l'utilisation de la 5 technique de spectrométrie d'impédance complexe, technique permettant de déterminer les grandeurs caractéristiques de systèmes conducteurs telles leur résistance ou leur capacité. Le film d'électrolyte solide est inséré et maintenu fixe entre deux électrodes en acier inox, le tout constituant la cellule de mesure principale. Ce dispositif 10 expérimental est positionné à l'intérieur d'une étuve permettant un balayage en températures compris entre -20 et + 80'C. La cellule est reliée à un impédancemètre Hewlett Packard HD4192A couplé à un ordinateur pour l'enregistrement des données. La cellule est soumise à une tension sinusoïdale de 100 mV crête à crête dans un domaine de fréquences allant de 5.10-3 Hz à 15 13 MHz. Pour chaque échantillon, la mesure est réalisée après 3/4 d'heure de maintien à la température de consigne. Dans ces conditions, les conductivités ioniques des électrolytes El, E2 et E3 à 250C, telles que mesurées par la méthode d'impédance complexe sont comprises entre 104 et 5x1 0-6 Siemens/cm. REVENDICATIONS 1.- Composition polymérisable et/ou réticulable par déshydrogéno5 condensation pour électrolyte de batterie comprenant: a) au moins un organohydrogénopolysiloxane (POS) (A) ayant, par molécule, au moins 2 atomes d'hydrogène directement liés aux atomes de silicium; b) au moins un organohydroxypolysiloxane (POS) (B) ayant, par molécule, au moins 2 groupements -OH directement liés aux atomes de silicium; c) une quantité efficace d'au moins un catalyseur de déshydrogéno-condensation (C) ; et d) au moins un sel électrolyte (D) avec comme condition supplémentaire que le POS (A) et/ou le POS (B) comporte(nt) par molécule au moins un motifs siloxyle comprenant au moins un 15 groupement directement lié à un atome de silicium comprenant une fonction éther de polyoxyalkylène (Poa). 2.- Composition polymérisable et/ou réticulable par déshydrogénocondensation pour électrolyte de batterie selon la revendication 1 comprenant: a) au moins un organohydrogénopolysiloxane (POS) (A) ayant, par molécule, au moins 2 atomes d'hydrogène directement liés aux atomes de silicium et au moins un groupement directement lié à un atome de silicium comprenant une fonction éther de polyoxyalkylène (Poa); b) au moins un organohydroxypolysiloxane (POS) (B) ayant, par molécule, au 25 moins 2 groupements -OH directement liés aux atomes de silicium, c) une quantité efficace d'au moins un catalyseur de déshydrogéno-condensation (C); et d) au moins un sel électrolyte (D). 3.- Composition polymérisable et/ou réticulable par déshydrogénocondensation pour électrolyte de batterie selon l'une des revendications précédentes caractérisée en ce que la fonction éther de polyoxyalkylène (Poa) du (POS) (A) est de type éther de polyoxyéthylène et/ou éther de polyoxypropylène. 4.- Composition polymérisable et/ou réticulable par déshydrogénocondensation pour électrolyte de batterie selon l'une des revendications précédentes caractérisée en ce que le (POS) (A) est un copolymère essentiellement linéaire statistique, séquencé ou à bloc, de formule générale moyenne (1) suivante: R R _ R R" -S-0Si -0 r Sî - t siO St-R" R R H R Pea et pouvant éventuellement comporter des motifs de formule RSiO3/2 (T), formule dans laquelle: - les symboles R', identiques ou différents entre eux, représentent chacun un 10 radical comprenant de 2 à 50 atomes de carbone; - les symboles R et R", identiques ou différents entre eux, représentent chacun: - un hydrogène, un radical alkyle linéaire ou ramifié contenant 1 à 8 atomes de carbone, éventuellement substitué par au moins un halogène, de préférence le fluor, les radicaux alkyle étant de préférence méthyle, éthyle, 15 propyle, octyle et 3,3,3-trifluoropropyle, - un radical cycloalkyle contenant entre 5 et 8 atomes de carbone cycliques, éventuellement substitué, - un radical aryle contenant entre 6 et 12 atomes de carbone, éventuellement substitué, ou - une partie aralkyle ayant une partie alkyle contenant entre 5 et 14 atomes de carbone et une partie aryle contenant entre 6 et 12 atomes de carbone, substituée éventuellement sur la partie aryle par des halogènes, des alkyles et/ou des alcoxyles contenant 1 à 3 atomes de carbone, - les symboles Z, identiques ou différents entre eux, représentent chacun un 25 radical hydroxyle ou alkoxyle, - les symboles Poa, identiques ou différents entre eux, représentent chacun des groupements de type éther de polyoxyalkylène, de préférence éther de polyoxyéthylène et/ou éther de polyoxypropylène; m est un nombre entier ou fractionnaire supérieur ou égal à 0; - n est un nombre entier ou fractionnaire supérieur ou égal à 2 et éventuellement peut-être égal à 0 avec comme condition que lorsque n est égal à 0 alors les deux groupements R" sont des atomes d'hydrogène; - o est un nombre entier ou fractionnaire supérieur ou égal à 1, et - q est un nombre entier ou fractionnaire supérieur ou égal à 0 5.- Composition polymérisable et/ou réticulable par déshydrogénocondensation pour électrolyte de batterie selon la revendication 4 caractérisée en ce que: - m et n sont compris entre 2 et 200; - o est compris entre 1 et 50; et - q est compris entre 0 et 10. 6.- Composition polymérisable et/ou réticulable par déshydrogéno10 condensation pour électrolyte de batterie selon la revendications 4 caractérisée en ce que les groupements (-R'-Poa) sont choisis parmi les groupements suivants: -(CH2)3-O-(CH2CH2-O)m-CH3; -(CH2)2-O-(CH2CH2-O)m-CH3; -(CH2)3-0-(CH(CH3)-CH2--O)m-CH3 et -(CH2)2-O-(CH(CH3)-CH2-0)m-CH3 avec m 7.- Composition polymérisable et/ou réticulable par déshydrogénocondensation pour électrolyte de batterie selon l'une des revendications 1 à 2 caractérisée en ce que le (POS) (B) est un copolymère essentiellement linéaire 20 statistique, séquencé ou à bloc, de formule générale moyenne (Il) suivante: R12 U lR'2 1 RS T'2 1 2 R2 i SiO- Si-O-Si-O--Si R2 1 1 12 12 R,2 OH R'2 R.2 et pouvant éventuellement comporter des motifs de formule RSiO3/2 (T) formule dans laquelle: - x' est un nombre entier ou fractionnaire supérieur ou égal à 2 et pouvant éventuellement être égal à 0; - y' est un nombre entier ou fractionnaire supérieur ou égal à 0; - les symboles R'2 et R"2, identiques ou différents entre eux, représentent chacun: *un radical alkyle linéaire ou ramifié contenant 1 à 8 atomes de carbone, éventuellement substitué par au moins un halogène, de préférence le fluor, les radicaux alkyle étant de préférence méthyle, éthyle, propyle, octyle et 3,3,3trifluoropropyle, *un radical cycloalkyle contenant entre 5 et 8 atomes de carbone cycliques, éventuellement substitué, *un radical aryle contenant entre 6 et 12 atomes de carbone éventuellement substitué, et/ou *une partie aralkyle ayant une partie alkyle contenant entre 5 et 14 atomes de carbone et une partie aryle contenant entre 6 et 12 atomes de carbone, substituée éventuellement sur la partie aryle, avec comme condition que lorsque x' = 0 alors les deux groupements R"2 correspondent à -OH. 8.- Composition polymérisable et/ou réticulable par déshydrogénocondensation pour électrolyte de batterie selon l'une des revendications 1 à 2 et 7 caractérisée en ce que le (POS) (B) est un oE, co-bis (hydroxy)polydiméthylsiloxane de formule générale moyenne (111) suivante 15 CH3 CH3 CH3 I 1/ I HO-Si OSi---'Si OH I IlI CH3 CH3 CH3 L Jf avec f supérieur ou égal à 0 et de préférence 0 10.- Composition polymérisable et/ou réticulable par déshydrogénocondensation pour électrolyte de batterie selon la revendication 9 caractérisée en ce que lorsque le catalyseur de déshydrogéno-condensation (C) est à base d'étain ou de platine, les proportions des POS (A) et (POS) (B) sont déterminées de manière à ce que le ratio rl= nombre de SiH du POS (A) / nombre de SiOH du 30 POS (B) soit compris entre 0,5 et 5 et de préférence entre 0,9 et 2,1. 11.- Composition polymérisable et/ou réticulable par déshydrogénocondensation pour électrolyte de batterie selon la revendication 9 caractérisée en ce que le catalyseur (C) est choisi parmi le groupe constitué des catalyseurs 35 suivants: le dilaurate de dibutylétain, le catalyseur de Karstedt et le catalyseur d'iridium de formule (IV) suivante: 0x il of IrC1 (C) P)2 12.- Composition polymérisable et/ou réticulable par déshydrogénocondensation pour électrolyte de batterie selon la revendication 1 ou 2 caractérisée en ce que le sel électrolyte (D) est constitué: - d'un cation choisi parmi le groupe constitué par les entités suivantes: les 10 cations métalliques, les ions ammoniums, les ions amidiniums et les ions guanidiums; et - d'un anion choisi parmi le groupe constitué par les entités suivantes: les ions chlorures, les ions bromures, les ions iodures, les ions perchlorates, les ions thyocyanates, les ions tétrafluoroborates, les ions nitrates, AsF6-, PF6-, les 15 ions stéarylsulfonates, les ions trifluorométhanesulfonates, les ions octylsulfonates, les ions dodécylbenzènesulfonates, R4SO3-, (R4S02) (R5SO2)N- et (R4SO2) (R5SO2) (R6SO2)C-, dans chaque formule les radicaux R4, R5 et R6 sont identiques ou différents et représentent des groupements électro-attracteurs. 13.- Composition polymérisable et/ou réticulable par déshydrogénocondensation pour électrolyte de batterie selon la revendication 12 caractérisée en ce que les radicaux R4, R5 et R6 sont des groupement électro-attracteurs de type perfluoroaryle ou perfluoroalkyle comprenant de 1 à 6 atomes de carbone. 14.- Composition polymérisable et/ou réticulable par déshydrogénocondensation pour électrolyte de batterie selon la revendication 12 caractérisée en ce que le sel électrolyte (D) comprend un cation métallique choisi parmi les métaux alcalins et alcalino-terreux des groupes 1 et 2 de la classification périodique [Chem. & Eng. News, vol 63, n 5, 26 du 4 Février 1985]. 15.- Composition polymérisable et/ou réticulable par déshydrogéno5 condensation pour électrolyte de batterie selon la revendication 14 caractérisée en ce que le sel électrolyte (D) comprend un cation métallique de type lithium. 16.- Composition polymérisable et/ou réticulable par déshydrogénocondensation pour électrolyte de batterie selon la revendication 15 caractérisée 10 en ce que la quantité du sel électrolyte (D) est déterminée de manière à ce que le ratio molaire O/Li soit compris entre 15 et 40 et de préférence compris entre 20 et 25. 17.- Composition polymérisable et/ou réticulable par déshydrogéno15 condensation pour électrolyte de batterie selon les revendications 1, 2, 15 ou 16 caractérisée en ce que le sel électrolyte (D) est choisi parmi le groupe constitué par les composés suivants: LiCIO4, LiBF4, LiPF6, LiAsF6, LiCF3SO3, LiN(CF3SO2)2, Li(C2F5SO2)2 et un mélange de ces composés. 18.- Composition polymérisable et/ou réticulable par déshydrogénocondensation pour électrolyte de batterie selon la revendication 12 caractérisée en ce que le cation métallique est choisi parmi les métaux de transition. 19.- Composition polymérisable et/ou réticulable par déshydrogénocondensation pour électrolyte de batterie selon la revendication 18 caractérisée en ce que le cation métallique est choisi parmi le groupe constitué du manganèse, fer, cobalt, nickel, cuivre, zinc, calcium, manganèse et argent. 20.- Composition polymérisable et/ou réticulable par déshydrogénocondensation pour électrolyte de. batterie selon l'une des revendications précédentes caractérisée en ce qu'elle comprend un électrolyte organique (E). 21.- Composition polymérisable et/ou réticulable par déshydrogéno35 condensation pour électrolyte de batterie selon la revendication 20 caractérisée en ce que l'électrolyte organique (E) est choisi parmi le groupe constitué des composés suivants: carbonate de propylène, carbonate d'éthylène, carbonate de diéthyle, carbonate de diméthyle, carbonate d'éthylméthyle, y-butyrolactone, 1,3-dioxolane, diméthoxyéthane, tétrahydrofurane, diméthyl sulfoxide et polyéthylèneglycol diméthyléther. 22.- Un électrolyte polymère pour batterie obtenu par polymérisation et/ou réticulation par voie de déshydrogéno-condensation, éventuellement activée thermiquement, d'une composition polymérisable et/ou réticulable selon l'une des revendications 1 à 21. 23.- Une batterie polymère comprenant un électrolyte polymère selon la revendication 22 disposé entre une anode et une cathode. 24.- Une batterie polymère selon la revendication 22 caractérisée en ce 15 qu'au moins un des constituants de la cathode est choisi parmi le groupe constitué des composés suivants: lithium métallique, alliages de lithium, matériaux inorganiques comprenant des insertions de lithium et matériaux carbonatés comprenant des insertions de lithium.